(57)【要約】【課題】従来の技術の欠点を回避し、所望の要求を高い程度に満たす背面照明付きディスプレーを提供すること。【解決手段】携帯電話、自動車、テレビ、コンピュータ、家庭およびカメラ用の背面照明付きディスプレー、特にフラット・ディスプレー（１）であって、ガラス中空体を有しかつ外部電極を持つ少なくとも１つの発光手段（３）を具備するディスプレーにおいて、発光手段（３）のガラス中空体のためのガラス組成は、損失角（ｔａｎδ）および誘電率（ε’）から算出される商に、ｔａｎδ／ε’＜５×１０−４が適用されるように、選択されることを特徴とするディスプレー。【選択図】      図４
2006269428.tif 000002
【特許請求の範囲】
【請求項１】
携帯電話、自動車、テレビ、コンピュータ、家庭およびカメラ用の背面照明付きディスプレー、特にフラット・ディスプレーであって、ガラス中空体を有しかつ外部電極を持つ少なくとも１つの発光手段を具備するディスプレーにおいて、
前記発光手段の前記ガラス中空体のためのガラス組成は、損失角（ｔａｎδ）および誘電率（ε’）から算出される商に、ｔａｎδ／ε’＜５×１０−４が適用されるように、選択されることを特徴とするディスプレー。
【請求項２】
前記商が、ｔａｎδ／ε’＜４×１０−４、特にｔａｎδ／ε’＜３．５×１０−４であることを特徴とする請求項１に記載のディスプレー。
【請求項３】
前記商が、ｔａｎδ／ε’＜３×１０−４、特にｔａｎδ／ε’＜２．５×１０−４であることを特徴とする請求項１または２に記載のディスプレー。
【請求項４】
前記商ｔａｎδ／ε’＜５×１０−４の調整により、前記発光手段の高い効率が、僅かな電力損失（Ｐｌｏｓｓ）により、
【化１】
2006269428.tif 000028
（ここで、ωは角周波数、ｔａｎδは損失角、ε’は誘電率、ｄはコンデンサの厚さ（ここでは、ガラスの厚さ）、Ａは電極面積、ｌは電流の強さ、ε０は影響係数＝８．８５４２  １０−１２Ａｓ／（Ｖｍ））によって、生じることを特徴とする請求項１〜３のいずれか１項に記載のディスプレー。
【請求項５】
前記ディスプレーの寸法が、５０×５０ｍｍ〜４×５ｍの範囲内にあることを特徴とする請求項1〜４のいずれか１に記載のディスプレー。
【請求項６】
前記ディスプレーが、ガラス板、特に、構造化されたガラス板、液晶層、偏光ユニットならびに前記ディスプレー用の他のガラス板を有することを特徴とする請求項1〜５のいずれか１項に記載のディスプレー。
【請求項７】
前記ディスプレーが、散乱中心を有するポリマー、ガラス、相分離されたガラスまたはガラスセラミックを含む配光ユニットを有することを特徴とする請求項1〜６のいずれか１項に記載のディスプレー。
【請求項８】
前記配光ユニットは、最適な均質な配光のための不均質に分配された散乱中心を有することを特徴とする請求項7に記載のディスプレー。
【請求項９】
前記配光ユニットは、光の波長のオーダーのｒｍｓ値を有する構造化された表面または所定の表面の粗さを有し、好ましくは２０ｎｍ＜ｒｍｓ＜１００．０００ｎｍ、特に好ましくは１０ｎｍ＜ｒｍｓ＜１００００ｎｍであることを特徴とする請求項７または８に記載のディスプレー。
【請求項１０】
前記配光ユニットが、中空体として形成されており、この中空体の壁部は反射によって光を導き、前記中空体からは、光が、表面の粗さによって分散される（auskoppeln）ことを特徴とする請求項７〜９のいずれか１項に記載のディスプレー。
【請求項１１】
前記発光手段が、放電ランプ、特に蛍光ランプ、特に好ましくはＥＥＦＬランプであることを特徴とする請求項１〜１０のいずれか１項に記載のディスプレー。
【請求項１２】
前記発光手段が、円形の、卵形の、矩形のおよび／または平面状の、矩形の横断面を有することを特徴とする請求項１１に記載のディスプレー。
【請求項１３】
前記外部電極を有する発光手段のガラス中空体のガラスには、ｔａｎδ／ε’＜５×１０−４が適用され、使用周波数は、５〜２００ｋＨｚ、好ましくは１０〜１５０ｋＨｚ、特に好ましくは２０〜１００ｋＨｚの範囲にあることを特徴とする請求項１１または１２に記載のディスプレー。
【請求項１４】
前記ガラス中空体のために前記使用されるガラスが、分極率の高い（誘電率ε’＞５）ガラスから選択されることを特徴とする請求項１〜１３のいずれか１項に記載のディスプレー。
【請求項１５】
前記ガラス中空体のために使用されるガラスが、低い導電率（特にｔａｎδ＜２０×１０−４であり、特に好ましくはｔａｎδ＜１×１０−４である）を有するガラスから選択されることを特徴とする請求項１〜１４のいずれか１項に記載のディスプレー。
【請求項１６】
前記ガラス中空体のためのガラスが、紫外線遮断を有するガラスから選択されることを特徴とする請求項１〜１５のいずれか１項に記載のディスプレー。
【請求項１７】
前記ガラス内での前記紫外線遮断は、特に、Ｔｉ，Ｃｅ，Ｗ，Ｎｂ，Ｂｉ，Ｙｂ，Ｆｅ，Ｎｉから選択される希土類または遷移金属のイオンを、ガラスマトリックスに含めることによって、調整されていることを特徴とする請求項１６に記載のディスプレー。
【請求項１８】
前記紫外線遮断が、前記発光手段のガラス中空体の内層または外層を設けることによって、調整されていることを特徴とする請求項１６に記載のディスプレー。
【請求項１９】
前記ガラス中空体は、Ｈｇガス、希ガス、特にＸｅガスまたはこれらのガスの混合物から選択されるガスの充填物を有することを特徴とする請求項１〜１８のいずれか１項に記載のディスプレー。
【請求項２０】
前記ガラス中空体の内層が、紫外線光または青色光を全体的に白色の光へ変換のために、希土類イオンがドープされた固体粉末からなる蛍光層を有することを特徴とする請求項１〜１９のいずれか１項に記載のディスプレー。
【請求項２１】
紫外線光または青色光を全体的に白色の光へ変換するために、蛍光性の希土類イオンおよび／または遷移金属イオンによって前記ガラス中空体のガラスへの不純物のドープがなされることを特徴とする請求項1〜２０のいずれか１項に記載のディスプレー。
【請求項２２】
前記希土類イオンが、Ｃｅ，Ｅｕ，Ｔｍ，Ｔｂ，Ｄｙおよび／またはＧｄから選択されることを特徴とする請求項２０または２１に記載のディスプレー。
【請求項２３】
前記発光手段の前記ガラス中空体とのコンタクトは、ａ）金属または金属薄板、ｂ）金属または金属含有導電性物質からなる浸漬層（Tauchbeschichtungen）、ｃ）導電ラッカーまたはｄ）導電性の接着テープから選択されることを特徴とする請求項１〜２２のいずれか１項に記載のディスプレー。
【請求項２４】
前記発光手段における温度管理のために、受動冷却のために冷却薄板または能動冷却のために１つまたは複数の通風機および／または液体冷却が設けられていることを特徴する請求項１〜２３のいずれか１項に記載のディスプレー。
【請求項２５】
５〜２００ｋＨｚの、好ましくは１０〜１５０ｋＨｚの、特に好ましくは２０〜１００ｋＨｚの周波数における、０．５〜１０ｋＶ、特に好ましくは０．８〜６ｋＶの交流電圧で外部電極を有する前記発光手段を起動するための手段が設けられていることを特徴とする請求項１〜２４のいずれか１項に記載のディスプレー。
【請求項２６】
外部電極を有する前記発光手段を起動するための前記手段は、正弦形の信号、好ましくは矩形の信号を用いることを特徴とする請求項２５に記載のディスプレー。
【請求項２７】
前記手段は、電圧および信号の形を発生する電子式の起動ユニットであることを特徴とする請求項２５または２６に記載のディスプレー。
【請求項２８】
前記電子式の起動ユニットは電流制限器を有することを特徴とする請求項２７に記載のディスプレー。
【請求項２９】
前記発光手段が、高圧ランプであり、この高圧ランプでは、圧力を加えられた充填ガスは、連続的なスペクトルが発生するように、あるいは、Ｈｇガスおよび／またはＸｅガスが充填ガスとして含まれているときに、Ｈｇ線スペクトルおよび／またはＸｅ線スペクトルの、外部電極によって起動され得る追加の強い衝撃伝播が存するように、高温になることを特徴とする請求項１〜２８のいずれか１項に記載のディスプレー。
【請求項３０】
前記ガラス中空体は、Ｂａ，Ｃｓ，Ｈｆ，Ｔａ，Ｗ，Ｒｅ，Ｏｓ，Ｉｒ，Ｐｔ，Ｐｂ，Ｂｉ，Ｌａ，Ｃｅ，Ｐｒ，Ｎｄ，Ｓｍ，Ｅｕ，Ｇｄ，Ｔｂ，Ｄｙ，Ｈｏ，Ｅｒ，Ｔｍ，Ｙｂおよび／またはＬｕの酸化物からなる群から選択される少なくとも１つの高偏光性元素を、酸化物の形で、ガラスマトリックスに含むガラス組成物を有することを特徴とする請求項１〜２９のいずれか１項に記載のディスプレー。
【請求項３１】
前記１種またはそれ以上の高偏光性元素は、酸化物の形で、少なくとも８重量％、好ましくは１２重量％、特に好ましくは１５重量％、特に２０重量％、またはそれ以上で存在していることを特徴とする請求項３０に記載のディスプレー。
【請求項３２】
前記１種またはそれ以上の高偏光性元素は、酸化物の形で、少なくとも２０重量％、好ましくは２５重量％、特に好ましくは３５重量％、特に４０重量％、またはそれ以上で存在していることを特徴とする請求項３０に記載のディスプレー。
【請求項３３】
前記ガラス中空体は、以下のガラス組成物、すなわち、
ＳｉＯ２                              ５５〜８５重量％
Ｂ２Ｏ３                              ＞０〜３５重量％
Ａｌ２Ｏ３                              ０〜２５重量％
好ましくは                            ０〜２０重量％
Ｌｉ２Ｏ                              ＜１．０重量％
Ｎａ２Ｏ                              ＜３．０重量％
Ｋ２Ｏ                                ＜５．０重量％、但し、
ΣＬｉ２Ｏ＋Ｎａ２Ｏ＋Ｋ２Ｏは          ＜５．０重量％であり、
ＭｇＯ                                  ０〜８重量％
ＣａＯ                                  ０〜２０重量％
ＳｒＯ                                  ０〜２０重量％
ＢａＯ                                  ０〜８０重量％、特に
ＢａＯ                                  ０〜６０重量％、但し、
ＴｉＯ２                                  ０〜１０重量％
好ましくは                              ＞０．５〜１０重量％であり、
ＺｒＯ２                                  ０〜３重量％
ＣｅＯ２                                  ０〜１０重量％
Ｆｅ２Ｏ３                                ０〜３重量％
好ましくは                                ０〜１重量％
ＷＯ３                                    ０〜３重量％
Ｂｉ２Ｏ３                                  ０〜８０重量％
ＭｏＯ３                                    ０〜３重量％
ＳｎＯ２                                    ０〜２重量％
ＺｎＯ                                      ０〜１５重量％
好ましくは                                  ０〜５重量％
ＰｂＯ                                      ０〜７０重量％、但し、
ΣＡｌ２Ｏ３＋Ｂ２Ｏ３＋ＢａＯ＋ＰｂＯ＋Ｂｉ２Ｏ３は１０〜８０重量％であり、Ｈｆ，Ｔａ，Ｗ，Ｒｅ，Ｏｓ，Ｉｒ，Ｐｔ，Ｌａ，Ｐｒ，Ｎｄ，Ｓｍ，Ｅｕ，Ｇｄ，Ｔｂ，Ｄｙ，Ｈｏ，Ｅｒ，Ｔｍ，Ｙｂおよび／またはＬｕは、酸化物の形で、０〜８０重量％の含量で存在しており、
ならびに通常の濃度の清澄剤を有するガラス組成物を含むことを特徴とする請求項１〜３２のいずれか１に記載のディスプレー。
【請求項３４】
前記ガラス中空体は、以下のガラス組成物、すなわち、
ＳｉＯ２                              ５５〜８５重量％
Ｂ２Ｏ３                              ＞０〜３５重量％
Ａｌ２Ｏ３                              ０〜２０重量％
Ｌｉ２Ｏ                              ＜０．５重量％
Ｎａ２Ｏ                              ＜０．５重量％
Ｋ２Ｏ                                ＜０．５重量％、但し、
ΣＬｉ２Ｏ＋Ｎａ２Ｏ＋Ｋ２Ｏは          ＜１．０重量％であり、
ＭｇＯ                                  ０〜８重量％
ＣａＯ                                  ０〜２０重量％
ＳｒＯ                                  ０〜２０重量％
ＢａＯ                                  １５〜６０重量％、特に
ＢａＯ                                  ２０〜３５重量％、但し、
ΣＭｇＯ＋ＣａＯ＋ＳｒＯ＋ＢａＯは      １５〜７０重量％、
特に、                                  ２０〜４０重量％であり、
ＴｉＯ２                                  ０〜１０重量％
好ましくは                            ＞０．５〜１０重量％であり、
ＺｒＯ２                                  ０〜３重量％
ＣｅＯ２                                  ０〜１０重量％
好ましくは                                ０〜１重量％
Ｆｅ２Ｏ３                                  ０〜1重量％
ＷＯ３                                      ０〜３重量％
Ｂｉ２Ｏ３                                  ０〜８０重量％
ＭｏＯ３                                    ０〜３重量％
ＳｎＯ２                                    ０〜２重量％
ＺｎＯ                                      ０〜１０重量％
好ましくは                                  ０〜５重量％
ＰｂＯ                                      ０〜７０重量％、但し、
ΣＡｌ２Ｏ３＋Ｂ２Ｏ３＋ＢａＯ＋ＰｂＯ＋Ｂｉ２Ｏ３は１５〜８０重量％であり、
ならびに通常の濃度の清澄剤を有するガラス組成物を含むことを特徴とする請求項１〜３２のいずれか１に記載のディスプレー。
【請求項３５】
前記ガラス中空体は、以下のガラス組成物、すなわち、
ＳｉＯ２                              ３５〜６５重量％
Ｂ２Ｏ３                                ０〜１５重量％
Ａｌ２Ｏ３                              ０〜２０重量％
好ましくは                            ５〜１５重量％
Ｌｉ２Ｏ                                ０〜０．５重量％
Ｎａ２Ｏ                                ０〜０．５重量％
Ｋ２Ｏ                                  ０〜０．５重量％、但し、
ΣＬｉ２Ｏ＋Ｎａ２Ｏ＋Ｋ２Ｏは            ０〜１重量％であり、
ＭｇＯ                                  ０〜６重量％
ＣａＯ                                  ０〜１５重量％
ＳｒＯ                                  ０〜８重量％
ＢａＯ                                  １〜２０重量％、特に
ＢａＯ                                  １〜１０重量％、
ＴｉＯ２                                  ０〜１０重量％
好ましくは                              ＞０．５〜１０重量％であり、
ＺｒＯ２                                  ０〜１重量％
ＣｅＯ２                                  ０〜０．５重量％
Ｆｅ２Ｏ３                                ０〜０．５重量％
ＷＯ３                                    ０〜２重量％
Ｂｉ２Ｏ３                                  ０〜２０重量％
ＭｏＯ３                                    ０〜５重量％
ＳｎＯ２                                    ０〜２重量％
ＺｎＯ                                      ０〜５重量％
好ましくは                                  ０〜３重量％
ＰｂＯ                                      ０〜７０重量％、但し、
ΣＡｌ２Ｏ３＋Ｂ２Ｏ３＋ＢａＯ＋ＰｂＯ＋Ｂｉ２Ｏ３は８〜６５重量％であり、Ｈｆ，Ｔａ，Ｗ，Ｒｅ，Ｏｓ，Ｉｒ，Ｐｔ，Ｌａ，Ｐｒ，Ｎｄ，Ｓｍ，Ｅｕ，Ｇｄ，Ｔｂ，Ｄｙ，Ｈｏ，Ｅｒ，Ｔｍ，Ｙｂおよび／またはＬｕは、酸化物の形で、０〜８０重量％の含量で存在しており、
ならびに通常の濃度の清澄剤を有するガラス組成物を含むことを特徴とする請求項１〜３２のいずれか１に記載のディスプレー。
【請求項３６】
前記ガラス中空体は、以下のガラス組成物、すなわち、
ＳｉＯ２                            ５０〜６５重量％
Ｂ２Ｏ３                                ０〜１５重量％
Ａｌ２Ｏ３                              １〜１７重量％
Ｌｉ２Ｏ                                ０〜０．５重量％
Ｎａ２Ｏ                                ０〜０．５重量％
Ｋ２Ｏ                                  ０〜０．５重量％、但し、
ΣＬｉ２Ｏ＋Ｎａ２Ｏ＋Ｋ２Ｏは            ０〜１重量％であり、
ＭｇＯ                                  ０〜５重量％
ＣａＯ                                  ０〜１５重量％
ＳｒＯ                                  ０〜５重量％
ＢａＯ                                  ２０〜６０重量％、特に
ＢａＯ                                  ２０〜４０重量％、
ＴｉＯ２                                  ０〜１重量％
ＺｒＯ２                                    ０〜１重量％
ＣｅＯ２                                    ０〜０．５重量％
Ｆｅ２Ｏ３                                  ０〜０．５重量％
好ましくは                                    ０〜１重量％
ＷＯ３                                      ０〜２重量％
Ｂｉ２Ｏ３                                    ０〜４０重量％
ＭｏＯ３                                      ０〜５重量％
ＺｎＯ                                        ０〜３重量％
ＳｎＯ２                                    ０〜２重量％
ＰｂＯ                                        ０〜３０重量％、特に、
ＰｂＯ                                        １０〜２０重量％、但し、
ΣＡｌ２Ｏ３＋Ｂ２Ｏ３＋ＢａＯ＋ＰｂＯ＋Ｂｉ２Ｏ３は１０〜８０重量％であり、
Ｈｆ，Ｔａ，Ｗ，Ｒｅ，Ｏｓ，Ｉｒ，Ｐｔ，Ｌａ，Ｐｒ，Ｎｄ，Ｓｍ，Ｅｕ，Ｇｄ，Ｔｂ，Ｄｙ，Ｈｏ，Ｅｒ，Ｔｍ，Ｙｂおよび／またはＬｕは、酸化物の形で、０〜８０重量％の含量で存在しており、
ならびに通常の濃度の清澄剤を有するガラス組成物を含むことを特徴とする請求項１〜３２のいずれか１に記載のディスプレー。
【請求項３７】
前記ガラス中空体の前記ガラス組成物中のアルカリの含有量は＜１．０重量％であることを特徴とする請求項1〜３６のいずれか１項に記載のディスプレー。
【請求項３８】
前記ガラス中空体の前記ガラスはアルカリを有しないことを特徴とする請求項１〜３７のいずれか１項に記載のディスプレー。
【請求項３９】
前記ガラス中空体の前記ガラス組成物中のＢａＯの含有量は、１５重量％よりも多く、好ましくは１８重量％よりも多いことを特徴とする請求項１〜３８のいずれか１項に記載のディスプレー。
【請求項４０】
前記ガラス中空体の前記ガラス組成物中のＢａＯの含有量は、２０重量％よりも多いことを特徴とする請求項１〜３８のいずれか１項に記載のディスプレー。
【請求項４１】
前記ガラス中空体の前記ガラス組成物中のＢａＯの含有量は、２０重量％と８０重量％の間、好ましくは２０と６０重量％の間にあることを特徴とする請求項１〜３８のいずれか１項に記載のディスプレー。
【請求項４２】
前記ガラス中空体の前記ガラス組成物中のＰｂＯの含有量は、５０重量％よりも多く、特に６０重量％よりも多く、アルカリ含有量は３重量％よりも多く、好ましくは４重量％よりも多く、全く特に好ましくは５重量％よりも多いことを特徴とする請求項１〜４１のいずれか１項に記載のディスプレー。
【請求項４３】
前記ガラス中空体の前記ガラス組成物がＰｂＯを含まないとき、アルカリの含有量は＜１．０重量％であり、好ましくはアルカリが含有されていないことを特徴とする請求項１〜４１のいずれか１項に記載のディスプレー。
【請求項４４】
前記ガラス中空体の前記ガラス組成物がＰｂＯを含むとき、ＢａＯの含有量は＜１０重量％、好ましくは＜５重量％、特に好ましくはＢａＯが含まれないことを特徴とする請求項１〜４２のいずれか１項に記載のディスプレー。
【請求項４５】
前記ガラス中空体のガラスが、ドープ用酸化物を含むかまたは含まないＳｉＯ２を含有するか、あるいはこの物質からなることを特徴とする１〜３２のいずれか１項に記載のディスプレー。
【請求項４６】
前記ガラス中空体の前記ガラスは、以下の組成、すなわち、
ＳｉＯ２                            ９０〜１００重量％
ＴｉＯ２                                  ０〜１０重量％
ＣｅＯ２                                    ０〜５重量％
を有し、ＳｉＯ２の含有量の上限は、１００重量％で生じ、ＳｉＯ２を除いて、ここに記載の酸化物のすべての下限が引かれていることを特徴とする請求項４５に記載のディスプレー。
【請求項４７】
前記ガラス中空体のガラスはＳｉＯ２からなることを特徴とする請求項４５または４６に記載のディスプレー。
【請求項４８】
請求項１〜４７のいずれか１に記載のディスプレーの、特に受像スクリーンおよび表示装置の使用のためにはＬＣＤ表示装置のような電子装置での、ＴＦＴ装置のようなコンピュータモニタでの、携帯電話のような電話ディスプレーでの、スキャナ、広告スクリーン、医療器具、および飛行および宇宙飛行用の装置ならびにナビゲーション技術およびＰＤＡ（パーソナル・ディジタル・アシスタント）での使用。
【発明の詳細な説明】
【技術分野】
【０００１】
本発明は、外部電極を有する少なくとも１つの発光手段、例えば蛍光ランプ、特にＥＥＦＬ（エクスターナル・エレクトロード・フルオロスセント・ランプ）を具備する、背面照明付きディスプレーに関する。
【背景技術】
【０００２】
フラットなディスプレー表示装置は、益々大きな役割を果たす。通常は白色の背面照明によって、自己発光型のディスプレーが実現される。この背面照明がガス放電ランプによって実行されることが好ましい。
【０００３】
ディスプレーにおける背面照明に関しては、ガラスへのおよびガラスの特性への全く特別な要求がなされる。例えば、使用される発光手段は、非常に小さな寸法、従って、極めて少ない厚みを有し、紫外線吸収特性を有するほうがよい。照射された高周波数エネルギは、ランプガラスによって、吸収されないか、ほんの僅かしか吸収されないほうがよい。その目的は、例えば、蛍光ランプに閉じ込められた発光ガスを発光させるためである。このことは、従来は、ガラスが、誘電率の極めて僅かな虚数部分、誘電率のできる限り高い実数部分および極めて僅かな誘電損失角ｔａｎδを有することを前提とした。この場合、誘電損失角は、励起された誘電性の交番磁界においてガラスによって吸収されかつ損失熱に変換されたエネルギの尺度として用いられる。
【０００４】
従来の技術では、背面照明用の、外部電極を有する蛍光ランプ（ＥＥＦＬ）が、例えば特許文献１および特許文献２に記載されている。しかし、この場合、効率のよいガス放電を全然可能にしない誘電特性を有し、かつ、電圧および温度の発生の際に、余りにも僅かな耐絶縁破壊性（高電圧の際の絶縁破壊を意味するいわゆるピンホール・バーニング）を有するガラスが用いられる。
【０００５】
特許文献３および特許文献４は、外部電極を有する蛍光ランプを製造するための容器を記載する。用いられたガラスは、４０ｋＨｚおよび２５０℃で０．０２を越えないｔａｎδを有する比較的低い誘電電力損失（Verlustleistung）を有する。
【０００６】
特許文献５および特許文献６は、高い誘電率および比較的低い誘電性のｔａｎδを有するガラスであって、上記のアルカリ含有量が高く、Ｌｉ２Ｏ，Ｎａ２ＯおよびＫ２Ｏからなる合計が４．５〜２５重量％であるガラスを開示する。効率のよい蛍光ランプに関する誘電損失はまだ余りにも高い。
【０００７】
従って、効率の高い発光ユニットを有するディスプレーを開発する必要がある。外部電極を有する従来ある蛍光ランプ（ＥＥＦＬ）は、特に交流電圧による作動の際に１０ｋＨｚと１００ｋＨｚの間の範囲で電流に関する重要な導電性を有する小型のガラス管を用いる。このことによって、このような蛍光ランプの全効率は著しく損なわれ、例えばＣＣＦＬ（コールドカソード・フルオロレセント・ランプ）に対するＥＥＦＬの利点、すなわち、本来的に容易な起動性（Ansteuerbarkeit）およびより容易な製造は、大部分、効率損失によって相殺される。
【特許文献１】韓国特許公開第１０２００３００８０９１５Ａ号
【特許文献２】韓国特許公開第１０２００２００７１６８５Ａ号
【特許文献３】特開２００５−０９３４２２号公報
【特許文献４】国際公開第２００５／０１５６０６Ａ１号
【特許文献５】特開２００２−３３８２９６号公報
【特許文献６】国際公開第０２／０７２４９２Ａ１号
【発明の開示】
【発明が解決しようとする課題】
【０００８】
従って、本発明の課題は、従来の技術の欠点を回避し、所望の要求を高い程度に満たす背面照明付きディスプレーを提供することである。特に、この目的のためには、外部電極を有する発光手段、例えば蛍光ランプが使用されることが意図される。これらの発光手段は、外からの誘導によって発光され得、環状のランプガラスを通って延びている金属ワイヤまたは電極を必要とする。この場合、できる限り少なく入射された高周波数エネルギが吸収されるように、改質かつ最適化され得る特性を有するガラスが使用される。すなわち、発光手段のランプガラスの全電力損失は、最小程度に減少されるほうがよい。更に、ガラス組成物が、紫外線を吸収する良好な特性を有することが意図される。
【課題を解決するための手段】
【０００９】
本発明の課題は、本発明により、背面照明付きディスプレーによって解決される。背面照明は、外部電極を介して電気が供給される、外部電極を有する発光手段によって、特に、効率の高いガス放電管によって実現される。この場合、外部電極を有する少なくとも１つの発光手段のガラス中空体のためのガラス組成物が用いられ、ここで、損失角および誘電率から算出される商は、ｔａｎδ／ε’＜５×１０−４、好ましくは＜４×１０−４、および＜３×１０−４、全く特に好ましくは＜２×１０−および＜１．５×１０−４である。全く特に好ましい態様はｔａｎδ／ε’＜１×１０−４の商を有する。特に、商は、＜０．７×１０−４および＜０．５×１０−４に調整され得る。
【００１０】
ｔａｎδの値は、１０−４の値で記述することができる。このとき、このことから、商に対して、ｔａｎδ［１０−４］／ε’＜５が生じる。
【００１１】
ｔａｎδに関する値は、絶対値としても記されていることができる。このとき、このことから、商について、ｔａｎδ／ε’＜５×１０−４が生じる。
【００１２】
数の例としては、ｔａｎδ＝０．００１すなわちｔａｎδ［１０−４］＝１０およびε’＝４であると仮定すると、
この場合、商はｔａｎδ［１０−４］／ε’＝１０：４＝２．５すなわちｔａｎδ／ε’＝０．００１：４＝２．５×１０−４となる。
【発明を実施するための最良の形態】
【００１３】
従って、本発明は、外部電極を有する発光手段のガラス中空体のためのガラスが、できる限り僅かな電力損失Ｐｌｏｓｓ従ってまたできる限り高い効率が維持されるように、選択される背面照明付きディスプレーに関する。損失角ｔａｎδと誘電率ε’から算出される商は所定の上限に達してはならない。この場合、ガス放電は、外から発光され、ガラスは、コンデンサ内の誘電体として機能する。閉じられたガラス管の端面に平面状の電極を有する簡単な幾何学的形状に関して、電力損失（以下、ＰＶｅｒｌｕｓｔまたはＰｌｏｓｓと呼ぶ）は、
【化２】
2006269428.tif 000003
【００１４】
（但し、ωは角周波数、ｔａｎδは損失角、ε’は誘電率、ｄはコンデンサの厚さ（ここでは、ガラスの厚さ）、Ａは電極面積、ｌは電流の強さ、ε０は影響係数＝８．８５４２  １０−１２Ａｓ／（Ｖｍ））によって、ほぼ記述される。
【００１５】
従って、所定の範囲で商ｔａｎδ／ε’を調整することによって、ガラス特性に適切に影響を及ぼし、このことによって、発光手段の全電力損失を最小限に減じることができる。驚くべきことには、本発明では、選択されたガラス組成物を極めて安価な方法でディスプレー用の背面照明として用いることによって、所望の要求に応じることができる。驚くべきことには、上記の式を満たすガラスが、蛍光ランプでの使用のために非常に良く適しており、この式では、損失角および誘電率から算出される商が５×１０−４を下回ることが明らかになる。
【００１６】
外部の電極を有する発光手段、例えばＥＥＦＬ蛍光ランプを、背面照明のために用いるためには、商は、＜５×１０−４、好ましくは＜４．５×１０−４、特に好ましくは＜４．０×１０−４、特に＜３×１０−４、一層好ましくは＜２．５×１０−４である。良好な特性は、０．７５×１０−４〜２．５×１０−４の範囲で達成される。更に、商が＜１．０×１０−４、特に＜０．７５×１０−４であることは全く特に好ましい。
【００１７】
上記商を、例えば、ガラス中空体のガラス組成物中に、特にケイ酸ガラスに、適切に調整することができるのは、高偏光性の複数の元素を、酸化物の形で、ガラスマトリックスに組み込むことによってである。これらは、例えば、Ｂａ，Ｈｆ，Ｔａ，Ｗ，Ｒｅ，Ｏｓ，Ｉｒ，Ｐｔ，Ｐｂ，Ｂｉ，Ｌａ，Ｃｅ，Ｐｒ，Ｎｄ，Ｓｍ，Ｅｕ，Ｇｄ，Ｔｂ，Ｄｙ，Ｈｏ，Ｅｒ，Ｔｍ，ＹｂおよびＬｕの酸化物である。
【００１８】
本発明では、ディスプレーに設けられた発光手段のガラス中空体のために、比較的高い誘電率（比誘電率ＤＺ）を有するガラスが用いられることが好ましい。この場合、比誘電率は、１００ｋＨｚおよび２５℃の温度では、好ましくは＞３および＞４であり、特に３．５〜４．５の範囲にあり、より好ましくは＞５および＞６であり、全く特に好ましくは＞８である。本発明では、ガラス中空体のためには、高い分極率すなわち誘電率ε’＞５を有するガラスを用いることが特に好ましい。
【００１９】
誘電損失係数ｔａｎδは、最大限１２０であることが好ましく、１００より少ないことが好ましい。損失係数は、８０より下であることが特に好ましく、５０より下のおよび３０より下の値は特に適切である。１５より下の値、特に、１〜１５の範囲は全く特に好ましい。不純物の程度および製造方法に応じて、ｔａｎδ値は変化することがある。しかし、損失角ｔａｎδおよび比誘電率ε’の個別値を別々にできる限り低く調整することが重要ではなくて、２つの値を互いに関連付けることが重要である。実際、２つのパラメータから算出される商は臨界量である。この臨界量を用いて、ガラス材料特性の調整が可能である。
【００２０】
外部電極を有する発光手段、例えばＥＥＦＬのガラス中空体のための、本発明に係わるディスプレーに、ｔａｎδ／ε’＜５×１０−４が適用されるガラスを選択することが好ましい。使用周波数は５〜２００ｋＨｚ、好ましくは１０〜１５０ｋＨｚ、特に好ましくは２０〜１００ｋＨｚの範囲にある。
【００２１】
このような周波数を調整するために、本発明では、外部電極を有する発光手段、特にＥＥＦＬを交流電圧で起動するための手段を設けることが好ましい。但し、５〜２００ｋＨｚ、好ましくは１０〜１５０ｋＨｚ、特に好ましくは２０〜１００ｋＨｚの周波数範囲（すなわち、共鳴の際にシステム内で機械的な共振を励起するときに、耳に聞こえる周波数の範囲外である）における、０．５〜１０ｋＶ、特に好ましくは０．８〜６ｋＶの交流電圧を用いることが好ましい。発光手段を起動するための手段は、例えば、正弦形の信号のためにデザインされているが、矩形の信号も好ましい。この手段は、所望の電圧および信号の形を発生させる電子式の起動ユニットであることが特に好ましい。更に、電子式の起動ユニットは、電流制限器を有することが有利である。
【００２２】
他の好ましい態様では、発光手段のガラス中空体のために、低い導電性を有するガラス、特に、ｔａｎδ＜２０×１０−４、特に好ましくはｔａｎδ＜１×１０−４を有するガラスが用いられる。ガラス組成物は、アルカリイオンの僅かな濃度しか含有しないことが全く特に好ましい。特に、Ｌｉ２Ｏ、Ｎａ２ＯおよびＫ２Ｏの合計が４．５重量％より下にあり、好ましくは４．５重量％より著しく下にある。
【００２３】
更に、ガラス中空体のためには、紫外線遮断が望ましく調整されたガラスが用いられる。例えば、ガラス内での紫外線遮断は、希土類イオンまたは遷移金属イオンをガラス組成物に含めることによって、調整され得る。このためには、例えば以下の元素が適切である。すなわち、Ｔｉ，Ｃｅ，Ｗ，Ｎｂ，Ｂｉ，Ｙｂ，Ｆｅおよび／またはＮｉである。
【００２４】
しかしまた、紫外線遮断は、ガラス中空体の内層または外層の形で調整され得る。ＴｉＯ２からなる内層または外層は特に適切である。
【００２５】
本発明に係わる他の変形態様は、希土類イオンがドープされた固体粉末からなる蛍光層を有し、紫外線光または青色光を全体的に白色の光に変換するための、ガラス中空体の可能な内層に関する。この固体粉末は、例としては、例えばＣｅ，Ｅｕ，Ｔｍ，Ｔｂおよび／またはＧｄがドープされたＹＡＧ粉末である。
【００２６】
しかしまた、紫外線光または青色光を全体的に白色の光へ変換するために、蛍光性の希土類イオンおよび／または遷移金属イオンによるガラスへの不純物のドープがなされ得る。希土類イオンは、例えば、Ｃｅ，Ｅｕ，Ｔｍ，Ｔｂおよび／またはＧｄから選択される。
【００２７】
外部電極を有する、本発明で用いられる１つまたは複数の発光手段としては、この目的として当業者に知られたいずれの発光手段も用いることができる。外部電極を有する発光手段が、ガス放電ランプのような放電ランプ、特に低圧放電ランプであることが好ましい。低圧ランプの場合、離散的な紫外線が、蛍光層によって、部分的に可視に変換され得る。従って、発光手段は、蛍光ランプ、特にＥＥＦＬランプであり、全く特に好ましくは、小型化された蛍光ランプであってもよい。
【００２８】
発光手段の横断面は任意であり、ディスプレーの立体的な実状に適合されている。丸い、卵形の、矩形のおよび／または平面状の、矩形の横断面は好ましい（例えばオスラム社のプラノン（登録商標））。発光手段は、すべて、同一の横断面を有してもよく、あるいは、異なった横断面形状が組み合わされてもよい。本発明に係わるディスプレーのための背面照明として、平らな矩形の横断面を有する、外部電極を持った１つまたは複数の発光手段、例えば、ＥＥＦＬが設けられていることは全く特に好ましい。
【００２９】
「ディスプレー」は、本発明では、あらゆる電子式の表示装置を意味する。全種類の受像面もディスプレーに当て嵌まる。
【００３０】
本発明で用いられるディスプレーの大きさは、本発明の枠内に特に限定されない。５０×５０ｍｍ〜４×５ｍの範囲にあるディスプレーの大きさが用いられることが好ましい。
【００３１】
どの当業者にも知られたディスプレーが本発明では用いられる。例えば、これは、好ましくは構造化されたガラス板、液晶層、偏光ユニットならびにディスプレー用の他のガラス板を有するディスプレーであってもよい。
【００３２】
通常は、ディスプレーは配光ユニットを有する。配光ユニットは本発明の枠内に特に限定されない。例えば、ディフューザすなわちディフューザ・プレートまたはディフューザ・ディスクあるいは光ガイド型のまたは光伝送型のプレートまたはディスク、例えば、ＬＧＰ（ライト・ガイド・プレート）を用いることができる。しかし、配光ユニットが、本発明では、散乱中心を有するポリマー、ガラス、相分離されたガラスまたはガラスセラミックを有することが好ましい。最適な均質な配光のための不均質に分配された散乱中心があることが特に好ましい。このように不均質に分配された散乱中心は、例えば、温度勾配において結晶化されたガラスセラミックによって、調整され得る。
【００３３】
他の態様では、配光ユニットは、光の波長のオーダーのｒｍｓ値を有する、構造化された表面または所定の表面の粗さを有し、但し、２０ｎｍ＜ｒｍｓ＜１００．０００ｎｍが好ましく、１０ｎｍ＜ｒｍｓ＜１００００ｎｍが特に好ましい。ｒｍｓ値は、平均値からの表面の標準差を意味する。
【００３４】
本発明に係わるディスプレーに設けられた配光ユニットは、中空体として形成されていてもよい。この中空体の壁部は反射によって光を導き、中空体からは、光が、表面の粗さによって分散される（auskoppeln）。
【００３５】
ガラス中空体におけるコンタクトの材料は、特に限定されない。コンタクトが、ａ）例えば、Ｃｕ，Ａｌ，Ａｇ等からなる、金属または薄板、ｂ）金属または金属含有の導電性の物質からなる浸漬層、ｃ）導電ラッカー、例えば銀含有の導電ラッカーまたはｄ）金属接着テープのような導電性の接着テープから選択される。
【００３６】
更に、発光手段における温度管理のためには、特に、発光手段の受動冷却のために、冷却薄板を設けることができる。能動冷却のためには、通風機および／または液体冷却を設けることが一般である。
【００３７】
発光手段および配光ユニットの構造および設置は、本発明に係わるディスプレーに特に限定されない。以下、本発明に係わる複数の変形態様を記述する。しかし、本発明に係わる教示は限定されない。
【００３８】
第１の変形態様では、外部電極を有する少なくとも２つの発光手段が好ましくは互いに平行に設けられており、好ましくは、ベースプレートまたは支持プレートと、カバープレートまたはサブストレート・プレートあるいはカバーディスクまたはサブストレート・ディスクとの間にある。この場合、支持プレートには、１つまたは複数の窪みまたは中空空間が設けられていることは適切である。これらの窪みまたは中空空間には、１つまたは複数の発光手段が格納されている。１つの窪みが夫々１つの発光手段を有することが好ましい。１つまたは複数の発光手段の放射される光は、ディスプレーまたはスクリーンに反射される。
【００３９】
この変形態様に示す反射型の支持プレートに、すなわち、特に、１つまたは複数の窪みには、反射層が付着されていることは好都合である。この反射層は、発光手段によって支持プレートの方向に放射された光を、一種の反射器として均等に散乱させ、かくて、ディスプレーまたは受像スクリーンの均等な照射を引き起こす。
【００４０】
サブストレート・プレートまたはカバープレートあるいはサブストレート・ディスクまたはカバーディスクとしては、任意の、この目的のために通常のプレートまたはディスクが用いられてもよい。プレートまたはディスクは、システムの構造および適用目的に従って、配光ユニットとしてまたは単にカバーとして機能する。従って、サブストレート・プレートまたはカバープレートあるいはサブストレート・ディスクまたはカバーディスクは、例えば、不透明なディフューザ・ディスクまたは清澄な透明なディスクであってもよい。
【００４１】
本発明に係わる第１の変形態様に記載のこの装置が、例えばテレビ受像機の場合のように、かなり大きなディスプレーのために用いられることが好ましい。
【００４２】
本発明の第２の変形態様では、発光手段は、本発明に係わるシステムに従って、例えば、配光ユニットの外側に設けられていてもよい。例えば、１つまたは複数の発光手段が、ディスプレーまたはスクリーンの外側に取着されることができ、このとき、光は、光ガイドとして用いられる光伝送型のプレート、いわゆるＬＰＧ（ライト・ガイド・プレート）によって、ディスプレーまたはスクリーンの上面に均等に分散される（auskoppeln）。このような光伝送型のプレートは、例えば、粗い表面を有する。この表面によって、光が分散される（auskoppeln）。
【００４３】
本発明のシステムの第３の変形態様では、電極を有しないランプ装置、すなわち、いわゆるＥＥＦＬ（エクスターナル・エレクトロード・フルオロスセント・ランプ）装置も用いられてもよい。ＥＥＦＬランプに関しては、Cho G.他、J.Phys. D:Appl. Phys.第３７巻（２００４）、２８６３〜２８６７頁およびCho T.S.他、Jpn. J. Appl. Phys.第４１巻（２００２）、７５１８〜７５２１頁）を参照するよう指摘する。これらの文献の開示内容を全面的に本願に含める。
【００４４】
本発明の、本発明に係わるこの第３の変形態様の、好ましい態様では、発光ユニットは、例えば、密閉された空間を有する。この空間は、上方では、好ましくは構造化されたディスクによって、下方では、支持ディスクによって、側面では、壁部によって区画される。例えば、蛍光ランプのような発光手段は、ユニットの側方にある。この密閉された空間は、例えば、更に、個々の放射空間に区分されていてよい。これらの放射空間は、例えば所定の厚みで支持ディスクに付着されている放電発光材料を有することができる。カバープレートまたはカバーディスクとして、再度、システムの構造に応じて、不透明なディフューザ・ディスクまたは清澄な透明なディスク等を用いることができる。
【００４５】
この変形態様に基づく、本発明に係わるバックライト装置は、例えば、電極を有しないガス放電ランプである。すなわち、ブッシングはなくて、外部の電極のみがある。
【００４６】
外部電極を有する発光手段のガラス中空体が、Ｈｇガス、希ガス、特にＸｅガスまたはこれらのガスの混合物から選択されるガスの充填物を有することが好ましい。
【００４７】
本発明係わるディスプレーに用いられる発光手段は高圧ランプであるとき、圧力を加えられた充填ガスは、連続的なスペクトルが発生するように、あるいは、Ｈｇガスおよび／またはＸｅガスが充填ガスとして含まれているときに、Ｈｇ線スペクトルおよび／またはＸｅ線スペクトルの、外部電極によって起動され得る追加の強い衝撃伝播が存するように、高温になる。
【００４８】
発光手段のガラス中空体のガラスは、損失角ｔａｎδおよび比誘電率ε’から算出される商の上記前提を満たすガラス組成物を含み、あるいはそのガラス組成物からなる。これらのガラスを実質的に含みまたはこれらのガラスからなるガラス中空体を有する、１つのまたは複数の個々の特に小型化された発光手段を用いることが好ましい。
【００４９】
本発明に係わるディスプレーでは、外部電極を有する発光手段、例えばＥＥＦＬ放電ランプのための、ガラス中空体のガラスが、以下の組成物、すなわち、
ＳｉＯ２                              ５５〜８５重量％
Ｂ２Ｏ３                              ＞０〜３５重量％
Ａｌ２Ｏ３                              ０〜２５重量％
好ましくは                            ０〜２０重量％
Ｌｉ２Ｏ                              ＜１．０重量％
Ｎａ２Ｏ                              ＜３．０重量％
Ｋ２Ｏ                                ＜５．０重量％、但し、
ΣＬｉ２Ｏ＋Ｎａ２Ｏ＋Ｋ２Ｏは          ＜５．０重量％であり、
ＭｇＯ                                  ０〜８重量％
ＣａＯ                                  ０〜２０重量％
ＳｒＯ                                  ０〜２０重量％
ＢａＯ                                  ０〜８０重量％、特に
ＢａＯ                                  ０〜６０重量％、但し、
ＴｉＯ２                                  ０〜１０重量％
好ましくは                              ＞０．５〜１０重量％であり、
ＺｒＯ２                                  ０〜３重量％
ＣｅＯ２                                  ０〜１０重量％
Ｆｅ２Ｏ３                                ０〜３重量％
好ましくは                                ０〜１重量％
ＷＯ３                                    ０〜３重量％
Ｂｉ２Ｏ３                                  ０〜８０重量％
ＭｏＯ３                                    ０〜３重量％
ＳｎＯ２                                    ０〜２重量％
ＺｎＯ                                      ０〜１５重量％
好ましくは                                  ０〜５重量％
ＰｂＯ                                      ０〜７０重量％、但し、
ΣＡｌ２Ｏ３＋Ｂ２Ｏ３＋ＢａＯ＋ＰｂＯ＋Ｂｉ２Ｏ３は１０〜８０重量％であり、Ｈｆ，Ｔａ，Ｗ，Ｒｅ，Ｏｓ，Ｉｒ，Ｐｔ，Ｌａ，Ｐｒ，Ｎｄ，Ｓｍ，Ｅｕ，Ｇｄ，Ｔｂ，Ｄｙ，Ｈｏ，Ｅｒ，Ｔｍ，Ｙｂおよび／またはＬｕは、酸化物の形で、０〜８０重量％の含量で存在しており、
ならびに通常の濃度の清澄剤を有する組成物を含むことが好ましい。
【００５０】
本発明に係わるガラス組成物の他の特に好ましい態様は、以下の通りである。
【００５１】
ＳｉＯ２                              ５５〜８５重量％
Ｂ２Ｏ３                              ＞０〜３５重量％
Ａｌ２Ｏ３                              ０〜２０重量％
Ｌｉ２Ｏ                              ＜０．５重量％
Ｎａ２Ｏ                              ＜０．５重量％
Ｋ２Ｏ                                ＜０．５重量％、但し、
ΣＬｉ２Ｏ＋Ｎａ２Ｏ＋Ｋ２Ｏは          ＜１．０重量％であり、
ＭｇＯ                                  ０〜８重量％
ＣａＯ                                  ０〜２０重量％
ＳｒＯ                                  ０〜２０重量％
ＢａＯ                                  １５〜６０重量％、特に
ＢａＯ                                  ２０〜３５重量％、但し、
ΣＭｇＯ＋ＣａＯ＋ＳｒＯ＋ＢａＯは      １５〜７０重量％、
特に、                                  ２０〜４０重量％であり、
ＴｉＯ２                                  ０〜１０重量％
好ましくは                            ＞０．５〜１０重量％であり、
ＺｒＯ２                                  ０〜３重量％
ＣｅＯ２                                  ０〜１０重量％
好ましくは                                ０〜１重量％
Ｆｅ２Ｏ３                                  ０〜1重量％
ＷＯ３                                      ０〜３重量％
Ｂｉ２Ｏ３                                  ０〜８０重量％
ＭｏＯ３                                    ０〜３重量％
ＳｎＯ２                                    ０〜２重量％
ＺｎＯ                                      ０〜１０重量％
好ましくは                                  ０〜５重量％
ＰｂＯ                                      ０〜７０重量％、但し、
ΣＡｌ２Ｏ３＋Ｂ２Ｏ３＋ＢａＯ＋ＰｂＯ＋Ｂｉ２Ｏ３は１５〜８０重量％であり、
ならびに通常の濃度の清澄剤。
【００５２】
ガラスが、不可避的不純物を除いて、アルカリを含まないことは特に好ましい。
【００５３】
従って、発光手段のガラス中空体のためには、本発明に係わるディスプレーへは、ホウケイ酸塩ガラスを用いることが特に好ましい。ホウケイ酸塩ガラスは、第１の成分として、ＳｉＯ２およびＢ２Ｏ３を、他の成分として例えばＣａＯ，ＭｇＯ，ＳｒＯおよびＢａＯのようなアルカリ土類酸化物および最適には例えばＬｉ２Ｏ，Ｎａ２ＯおよびＫ２Ｏのようなアルカリ酸化物を含む。
【００５４】
Ｂ２Ｏ３の５〜１５重量％の含有量を有するホウケイ酸塩ガラスは、高い化学的安定性を示す。Ｂ２Ｏ３の１５〜２５重量％の含有量を有するホウケイ酸塩ガラスは、良好な加工性を示す。Ｂ２Ｏ３の２５〜３５重量％の含有量を有するホウケイ酸塩ガラスは、ランプガラスとしての使用の際に、特に僅かな誘電損率ｔａｎδを示す。このことによって、ホウケイ酸塩ガラスは、特に、ランプ電球の外側に取着される電極を有するランプへの、例えば、電極を有しないガス放電ランプへの本発明に係わる使用のためには、好都合である。
【００５５】
本発明の第１の態様では、基礎ガラスは通常は少なくとも３０重量％または少なくとも４０重量％のＳｉＯ２を含有し、少なくとも５０重量％および好ましくは少なくとも５５重量％が特に好適である。ＳｉＯ２の全く好ましい最小量は５７重量％である。ＳｉＯ２の最高量は８５重量％であり、特に７５重量％であり、７３重量％および特に最大限７０重量％のＳｉＯ２が全く特に好適である。更に、５０〜７０重量％および５５〜６５重量％の範囲は全く特に好ましい。非常に高いＳｉＯ２の含有量を有するガラスは、僅かな誘電損率ｔａｎδを特徴とし、従って、商ｔａｎδ／ε’の考慮の際には、本発明で用いられる、外部電極を有する発光手段、例えば電極を有しない蛍光ランプのために適切である。
【００５６】
Ｂ２Ｏ３は、本発明では、０重量％より多い量で、好ましくは０．２重量％より多い量で、好ましくは２重量％または４重量％または５重量％よりも多い量でおよび特に少なくとも１０重量％または少なくとも１５重量％の量で含有されており、少なくとも１６重量％が特に好適である。Ｂ２Ｏ３の最高量は最大限３５重量％であるが、最大限３２重量％が好ましい。最大限３０重量％は特に好ましい。
【００５７】
ガラス中空体に用いられるガラスが、個々の場合にＡｌ２Ｏ３を有しなくてもよいにも拘わらず、通常は、Ａｌ２Ｏ３を、０．１の、特に０．２重量％の最小量で含む。０．３重量％の最小量は好ましい。０．７、特に少なくとも１．０重量％の最小量は特に好ましい。Ａｌ２Ｏ３の最大量は通常２５重量％であり、最大限２０重量％、特に１５重量％は好ましい。１４〜１７重量％の範囲は全く特に好ましい。幾つかの場合、８重量％、特に５重量％の最大量が十分であることが明らかになった。
【００５８】
アルカリ酸化物の合計が好ましくは＜５重量％、好ましくは＜１重量％である。ガラス組成物が、不可避の不純物を除いて、アルカリを有しないことが特に好ましい。Ｌｉ２Ｏは好ましくは０〜５、特に＜１．０重量％の量で、Ｎａ２Ｏは好ましくは０〜３，特に＜３．０重量％の量でおよびＫ２Ｏは好ましくは０〜９、特に＜５．０重量％の量で用いられる。夫々≦０．１重量％または≦０．２重量％および特に≦０．５重量％の最小量が好ましい。
【００５９】
アルカリ土類酸化物ＭｇＯ，ＣａＯおよびＳｒＯは、本発明では、夫々、０〜２０重量％の量でおよび特に０〜８重量％または０〜５重量％の量で含有されている。個々のアルカリ土類酸化物の含有量は、ＣａＯに関しては、最大限２０重量％であるが、個々の場合には、１８、特に最大限１５重量％の最大量で十分である。幾つかの場合には、１２重量％の最大含有量が十分であることが明らかになった。本発明に係わるガラスがカルシウム成分を有しないのにも拘わらず、本発明に係わるガラスは通常は少なくとも１重量％のＣａＯを含む。少なくとも２重量％、特に少なくとも３重量％の含有量は好ましい。実際に、４重量％の最小量が適切であることが明らかになった。ＭｇＯに関する下限は個々の場合に０重量％である。しかし、少なくとも１重量％および好ましくは少なくとも２重量％が好適である。ガラス中のＭｇＯの最大量は８重量％であり、最大限７および特に最大限６重量％が好適である。ＳｒＯはガラス中には省略されてもよい。しかし、１重量％、特に少なくとも２重量％の量が含有されていることが好ましい。
【００６０】
ｔａｎδおよびε’から算出される商を本発明に基づきできる限り小さく調整するために、ガラス中空体のガラス組成物は、高偏光性元素を、酸化物の形で、ガラスマトリックスに含む。酸化物の形の、このような高偏光性元素は、Ｂａ，Ｃｓ，Ｈｆ，Ｔａ，Ｗ，Ｒｅ，Ｏｓ，Ｉｒ，Ｐｔ，Ｐｂ，Ｂｉ，Ｌａ，Ｃｅ，Ｐｒ，Ｎｄ，Ｓｍ，Ｅｕ，Ｇｄ，Ｔｂ，Ｄｙ，Ｈｏ，Ｅｒ，Ｔｍ，Ｙｂおよび／またはＬｕの酸化物からなる群から選択され得る。
【００６１】
これらの酸化物の少なくとも１がガラス組成物に含有されていることが好ましい。これらの酸化物のうちの２つまたはそれより多い酸化物の混合物も存在することができる。従って、これらの酸化物の少なくとも１が、＞０〜８０重量％、好ましくは５〜７５重量％、特に好ましくは１０〜７０重量％、特に１５〜６５重量％の量で含有されている。更に、１５〜６０重量％、２０〜５５または２０〜５０重量％は好適である。２０〜４５重量％、特に２０〜４０重量％または２０〜３５重量％が更に好適である。酸化物の少なくとも１が、１５、特に１８、好ましくは２０重量％を下回らないことは特に好都合である。
【００６２】
Ｃｓ２Ｏ，ＢａＯ，ＰｂＯ，Ｂｉ２Ｏ３および酸化ランタン、酸化ガドリニウム、酸化イッテルビウムのような希土類金属酸化物が、ガラス中空体のガラス組成物にあることは特に好適である。
【００６３】
少なくとも１５重量％、更に好ましくは１８重量％、特に２０重量％、全く特に好ましくは２５重量％よりも多い、１つまたは複数の高偏光性元素が、酸化物の形で、ガラス組成物に含有されていることは特に好適である。
【００６４】
ＣｅＯ２の含有量は０〜５重量％であることが好ましい。０〜１および特に０〜０．５重量％は好適である。Ｎｄ２Ｏ３の含有量が０〜５重量％であることが好ましい。０〜２、特に０〜１重量％の量は特に好適である。Ｂｉ２Ｏ３が０〜８０重量％、好ましくは５〜７５重量％、特に好ましくは１０〜７０重量％、特に１５〜６５重量％の量で存在することは特に好適である。更に、１５〜６０重量％、２０〜５５重量％または２０〜５０重量％は好適である。２０〜４５重量％、特に２０〜４０重量％または２０〜３５重量％は更に好適である。
【００６５】
従って、これらの偏光可能な酸化物の少なくとも１を上記の驚異的に高い含有量で添加することによって、ガラス特性に適切に影響を及ぼすことができる。それ故に、全電力損失は、ディスプレー用の発光手段に通常用いられるガラスと比較して、著しく減じられ、最小程度に引き下げられ得る。
【００６６】
従って、すべてのアルカリ土類酸化物の合計は、本発明では、好ましくは０〜８０重量％、特に５〜７５重量％、好ましくは１０〜７０重量％、特に好ましくは２０〜６０重量％、全く特に好ましくは２０〜５５重量％である。更に、２０〜４０重量％が好適である。
【００６７】
ガラス中空体のガラスはＺｎＯを有しなくてもよいが、好ましくは、０．１重量％の最小量および高々１５重量％の最大量を有する。６重量％または３重量％の最高量は全く適切であり得る。ＺｒＯ２は、０〜５重量％、特に０〜３重量％の量で含有されている。３重量％の最高含有量は、多くの場合、十分であることが明らかになった。更に、ＷＯ３およびＭｏＯ３は、互いに別々に、夫々０〜５重量％または０〜３重量％、特に０．１〜３重量％の量で含有されていることができる。
【００６８】
ガラスは、合計Ａｌ２Ｏ３＋Ｂ２Ｏ３＋ＢａＯ＋ＰｂＯ＋Ｂｉ２Ｏ３が１５〜８０重量％、好ましくは１５〜７５重量％、特に２０〜７０重量％の範囲にあるとき、本発明では、特に好適であることが明らかになった。Ｂ２Ｏ３が通常３５重量％の最大量で用いられるので、残りの４５重量％は、ＢａＯ，Ｂｉ２Ｏ３，Ｃｓ２ＯおよびＰｂＯのような偏光可能な酸化物のうちの１または複数に分配される。
【００６９】
好ましい態様では、ＰｂＯの含有量が、０〜７０重量％、好ましくは１０〜６５重量％、より好ましくは１５〜６０重量％に調整される。２０〜５８重量％、２５〜５８重量％、２５〜５５重量％、特に３５〜５０重量％が含有されていることは特に好適である。
【００７０】
特別な態様では、ＰｂＯの含有量は５０重量％を上回るとき、特に、この含有量が６０重量％を上回るとき、ガラスには、アルカリが、３重量％よりも多い、特に４重量％よりも多いまたは５重量％よりも多い含有量で添加され得る。但し、１０重量％より多い量は含有されないほうがよい。しかし、商ｔａｎδ／ε’＜５×１０−４への要求がなお満たされる。本発明に係わるガラスがＰｂＯを含まないとき、本発明では、これらのガラスがアルカリを含有しないことが好適である。
【００７１】
これらのガラスは、これらのガラスが基本的にはＴｉＯ２を有しなくても、「紫外線の遮断」（紫外線光の吸収）を調整するために、ＴｉＯ２を含有することもできる。ＴｉＯ２の最大含有量は、好ましくは１０重量％、特に高々８重量％であり、高々５重量％は好適である。ＴｉＯ２の好ましい最小含有量は、１重量％である。含有されるＴｉＯ２の少なくとも８０％〜９９重量％、特に９９．９または９９．９９％がＴｉ４＋として存在することが好ましい。幾つかの場合、９９．９９９％のＴｉ４＋の含量が有意義であることが明らかになった。熔融物は好ましくは酸化条件下で製造される。酸化条件は、特に、チタンがＴｉ４＋として前記の量で存在するか、この段階で酸化されてなる条件を意味しなければならない。このような酸化条件は、熔融物では、例えば、硝酸塩、特にアルカリ硝酸塩および／またはアルカリ土類硝酸塩の添加によって、容易に達成される。酸素および／または乾燥空気の注入によっても、酸化熔融物が得られる。更に、酸化熔融物を、例えば、混合物の熔融の際に、酸化するためのバーナー調整手段を用いて発生させることは可能である。
【００７２】
ガラス組成物のＴｉＯ２の含有量が＞２重量％であり、＞５ｐｐｍのＦｅ２Ｏ３の総含量を有する混合物が用いられるとき、この混合物がＡｓ２Ｏ３で清澄され、かつ硝酸塩と共に熔融されることが好ましい。硝酸塩の添加が、＞１重量％の含量を有するアルカリ硝酸塩として、なされることが好ましい。その目的は、ガラスの着色（イルメナイト（ＦｅＴｉＯ３）混合酸化物の形成）を可視の範囲に抑えるためである。更に、Ｓｂ２Ｏ３および硝酸塩での清澄が可能である。
【００７３】
熔融の際にガラスに硝酸塩が、好ましくはアルカリ硝酸塩および／またはアルカリ土類硝酸塩が加えられるにも拘わらず、硝酸塩の濃度は、完成したガラスで、清澄後に、最大限０．０１重量％および多くの場合高々０．００１重量％に過ぎない。
【００７４】
Ｆｅ２Ｏ３の含有量は好ましくは０〜５重量％であり、０〜１および特に０〜０．５重量％の量は好ましい。ＭｎＯ２の含有量は０〜５重量％であり、０〜２、特に０〜１重量％の量は好ましい。成分ＭｏＯ３は、０〜５重量％、好ましくは０〜４重量％の量で含まれており、Ａｓ２Ｏ３はおよび／またはＳｂ２Ｏ３は、夫々別々に、本発明に係わるガラスの中に、０〜１重量％で含まれており、最小含有量の量は好ましくは０．１、特に０．２重量％である。本発明に係わるガラスは、好ましい態様では、場合によっては、０〜２重量％の僅かな量のＳＯ４２−ならびにＣｌ−および／またはＦ−を同様に０〜２重量％の量で含有する。
【００７５】
Ｆｅ２Ｏ３は、ガラスに、最大限１重量％の量で添加され得る。含有量がその数値を下回ることが好ましい。鉄が含まれている限り、鉄は、例えば硝酸塩含有の原料の投入による、熔融中の酸化条件によって、酸化段階３＋に移行される。このことによって、退色は可視の波長範囲に最小にされる。Ｆｅ２Ｏ３は、ガラス中に、好ましくは＜５００ｐｐｍの含量で含まれている。Ｆｅ２Ｏ３は、一般的には、不純物として存在する。
【００７６】
特に、ＴｉＯを＞１重量％の含有量で添加する際に、特に、可視の波長範囲のガラスの退色が、ガラス熔融物が実質的に塩化物を含まず、特に塩化物および／またはＳｂ２Ｏ３が、ガラス熔融物における清澄のためには添加されないことによって、少なくとも部分的に防止される。つまり、特にＴｉＯ２の使用の際に生じる、ガラスの青着色が回避されるのは、清澄剤としての塩化物が省かれる場合であることが見出された。塩化物およびフッ化物の最大含量は、本発明では、２重量％、特に１重量％である。最大限０．１重量％の含量は好ましい。
【００７７】
更に、例えば清澄剤として使用される硫酸塩も、前記薬剤と同様に、可視の波長範囲のガラスの退色をもたらすことが明らかになった。従って、硫酸塩を省くことも好ましい。硫酸塩の最大含量は、本発明では２重量％、特に１重量％である。最大限０．１重量％の含量は好ましい。この保護権では、可視の波長範囲は、３８０ｎｍ〜７８０ｎｍの波長範囲を意味する。
【００７８】
更に、ガラスに関しては、清澄がＡｓ２Ｏ３によりおよび酸化条件下で実行されるとき、前記欠点が一層防止されることが見出された。ガラスが０．０１〜１重量％のＡｓ２Ｏ３を含むことが好ましい。
【００７９】
ガラスが紫外線放射の際のソラリゼーションに対して非常に安定的であるのに、ソラリゼーション安定度が、ＰｄＯ，ＰｔＯ３，ＰｔＯ２，ＰｔＯ，ＲｈＯ２，Ｒｈ２Ｏ３，ＩｒＯ２および／またはＩｒ２Ｏ３の僅かな含有によって、更に増大され得ることが明らかになった。このような物質の通常の最大含量は、最大限０．１重量％、好ましくは最大限０．０１重量％である。この場合、最大限０．００１重量は特に好ましい。最小含量は、これらの目的のためには、通常０．０１ｐｐｍである。少なくとも０．０５ｐｐｍおよび特に少なくとも０．１ｐｐｍは好ましい。
【００８０】
上記ガラス組成物は、外電極ブッシングとのガラスの熔融がなされない、外部電極を有する発光手段、例えば電極ブッシングを有しないＥＥＦＬ発光手段のために、デザインされている。電極を有しないＥＥＦＬバックライトの場合に、電界による光の集束（Einkopplung）がなされるので、本発明の範囲での損失角および誘電率から算出される適切な商を特徴とする以下に記載のガラス組成物が同様に特に適切である。
【００８１】
ＳｉＯ２                              ３５〜６５重量％
Ｂ２Ｏ３                                ０〜１５重量％
Ａｌ２Ｏ３                              ０〜２０重量％
好ましくは                            ５〜１５重量％
Ｌｉ２Ｏ                                ０〜０．５重量％
Ｎａ２Ｏ                                ０〜０．５重量％
Ｋ２Ｏ                                  ０〜０．５重量％、但し、
ΣＬｉ２Ｏ＋Ｎａ２Ｏ＋Ｋ２Ｏは            ０〜１重量％であり、
ＭｇＯ                                  ０〜６重量％
ＣａＯ                                  ０〜１５重量％
ＳｒＯ                                  ０〜８重量％
ＢａＯ                                  １〜２０重量％、特に
ＢａＯ                                  １〜１０重量％、
ＴｉＯ２                                  ０〜１０重量％
好ましくは                              ＞０．５〜１０重量％であり、
ＺｒＯ２                                  ０〜１重量％
ＣｅＯ２                                  ０〜０．５重量％
Ｆｅ２Ｏ３                                ０〜０．５重量％
ＷＯ３                                    ０〜２重量％
Ｂｉ２Ｏ３                                  ０〜２０重量％
ＭｏＯ３                                    ０〜５重量％
ＳｎＯ２                                    ０〜２重量％
ＺｎＯ                                      ０〜５重量％
好ましくは                                  ０〜３重量％
ＰｂＯ                                      ０〜７０重量％、但し、
ΣＡｌ２Ｏ３＋Ｂ２Ｏ３＋ＢａＯ＋ＰｂＯ＋Ｂｉ２Ｏ３は８〜６５重量％であり、Ｈｆ，Ｔａ，Ｗ，Ｒｅ，Ｏｓ，Ｉｒ，Ｐｔ，Ｌａ，Ｐｒ，Ｎｄ，Ｓｍ，Ｅｕ，Ｇｄ，Ｔｂ，Ｄｙ，Ｈｏ，Ｅｒ，Ｔｍ，Ｙｂおよび／またはＬｕは、酸化物の形で、０〜８０重量％の含量で存在しており、
ならびに通常の濃度の清澄剤。
【００８２】
更に、以下のガラス組成物も好ましい。
【００８３】
ＳｉＯ２                            ５０〜６５重量％
Ｂ２Ｏ３                                ０〜１５重量％
Ａｌ２Ｏ３                              １〜１７重量％
Ｌｉ２Ｏ                                ０〜０．５重量％
Ｎａ２Ｏ                                ０〜０．５重量％
Ｋ２Ｏ                                  ０〜０．５重量％、但し、
ΣＬｉ２Ｏ＋Ｎａ２Ｏ＋Ｋ２Ｏは            ０〜１重量％であり、
ＭｇＯ                                  ０〜５重量％
ＣａＯ                                  ０〜１５重量％
ＳｒＯ                                  ０〜５重量％
ＢａＯ                                  ２０〜６０重量％、特に
ＢａＯ                                  ２０〜４０重量％、
ＴｉＯ２                                  ０〜１重量％
ＺｒＯ２                                    ０〜１重量％
ＣｅＯ２                                    ０〜０．５重量％
Ｆｅ２Ｏ３                                  ０〜０．５重量％
好ましくは                                    ０〜１重量％
ＷＯ３                                      ０〜２重量％
Ｂｉ２Ｏ３                                    ０〜４０重量％
ＭｏＯ３                                      ０〜５重量％
ＺｎＯ                                        ０〜３重量％
ＳｎＯ２                                    ０〜２重量％
ＰｂＯ                                        ０〜３０重量％、特に、
ＰｂＯ                                        １０〜２０重量％、但し、
ΣＡｌ２Ｏ３＋Ｂ２Ｏ３＋ＢａＯ＋ＰｂＯ＋Ｂｉ２Ｏ３は１０〜８０重量％であり、
Ｈｆ，Ｔａ，Ｗ，Ｒｅ，Ｏｓ，Ｉｒ，Ｐｔ，Ｌａ，Ｐｒ，Ｎｄ，Ｓｍ，Ｅｕ，Ｇｄ，Ｔｂ，Ｄｙ，Ｈｏ，Ｅｒ，Ｔｍ，Ｙｂおよび／またはＬｕは、酸化物の形で、０〜８０重量％の含量で存在しており、
ならびに通常の濃度の清澄剤。
【００８４】
前記すべてのガラス組成物は、好ましくは前記量のＦｅ２Ｏ３を有し、全く特に好ましくは実質的にＦｅ２Ｏ３を有しない。
【００８５】
更に好ましい態様では、本発明に係わるガラス組成物は、ドープする物を含むかまたは含まないＳｉＯ２から形成されている。ドープする物は、本発明の枠内では、ドープ用酸化物、特に、各々の量で個々に挙げられた酸化物を意味する。
【００８６】
この態様のガラス中空体のためのガラス組成物の、好ましい組成物範囲は、以下の通りである。
【００８７】
ＳｉＯ２                        ９０〜１００重量％
ＴｉＯ２                        ０〜１０重量％
ＣｅＯ２                        ０〜５重量％。
【００８８】
この場合、ＳｉＯ２の含有量の上限は、１００重量％で生じる。前記ドープ用酸化物の下限、すなわち、すべての下限の合計は引かれる。例えばＴｉＯ２の含有量が５〜１０重量％でありかつＣｅＯ２の含有量が２〜５重量％であるとき、ＳｉＯ２に関する上限は、１００−（５＋２）＝９３重量％で算出される。ドープする物を含まない純粋のＳｉＯ２が存することは全く特に好ましい。
【００８９】
特にガラスによる紫外線遮断のための、ＴｉＯ２の最高含有量は、１０重量％であり、好ましくは高々８重量％、特に高々５重量％が存在し、１と４重量％の間の含有量も可能である。ＣｅＯ２の含有量は高々５重量％であり、０〜４重量％、特に０〜３重量％、更に好ましくは１重量％よりも下の量も調整され得る。既述の他の酸化物は、同様に、含有され得る。
【００９０】
ＳｉＯ２のガラス、特に非晶質のＳｉＯ２（石英ガラス、クウォーツガラス）を製造するための方法は、例えば、気相分離、ホウケイ酸塩ガラスの浸出（Auslaugung）およびガラス熔融物の続きの焼成および製造である。
【００９１】
本発明前記ガラスは、上記のＳｉＯ２のガラスを除いて、特にフロート法による、フラットガラスの製造、特にその製造のために適している。更に、これらのガラスは管ガラスの製造のために適しており、ダンナー法が特に好ましい。しかし、ベロー引き上げ法またはエー引き上げ法によるガラス管の製造も可能である。少なくとも０．５ｍｍの、特に少なくとも１ｍｍの直径および高々２ｃｍの、特に高々１ｃｍの上限を有する管の製造に適している。特に好ましい管径は２ｍｍと５ｍｍの間である。このような管が少なくとも０．０５ｍｍ、特に少なくとも０．１ｍｍの肉厚を有し、少なくとも０．２ｍｍが特に好ましいことが明らかになった。最大限の肉厚は、高々１ｍｍであり、高々＜０．８ｍｍまたは＜０．７ｍｍの肉厚は好ましい。
【００９２】
外部電極を有する発光手段のガラスはガラス組成物を有し、あるいは、更に紫外線遮断効果を望みの程度に有するガラス組成物からなる。
【００９３】
前記のガラス、特にホウケイ酸塩ガラスあるいは、純粋のまたは不純物がドープされたＳｉＯ２は、ディスプレー用の、外部電極を有する発光手段のための、ランプ用ガラスの製造に特によく適している。何故ならば、これらのガラスが、損失角ｔａｎδおよび比誘電率ε’から算出される商への要求を適えるからである。前記ガラスは、本発明のディスプレーの背面照明のために、例えば、ＬＣＤディスプレーまたはＬＣＤ受像スクリーンに、ならびに、光源としての、背面を照明されたディスプレー（パッシブ・ディスプレー、バックライトユニットを有するいわゆるディスプレー）、例えば、コンピュータモニタで、特にＴＦＴ装置で、ならびに、スキャナ、広告スクリーン、医療器具、および飛行および宇宙飛行用の装置ならびにナビゲーション技術、携帯電話およびＰＤＡ（パーソナル・ディジタル・アシスタント）で使用される。この使用のために、このような蛍光発光体は非常に小さい寸法を有し、従って、ランプガラスは極めて薄い厚さのみを有する。
【００９４】
好ましいディスプレーおよび受像スクリーンは、いわゆるフラット・ディスプレーであり、ラップトップで、特にフラットなバックライト装置を用いる。
【００９５】
以下、図面を参照して本発明を詳述する。図１〜３には、本発明に係わるディスプレーでのバックライトランプの使用が例示されている。バックライトランプのガラス中空体は適切なガラス組成物を含み、あるいはこのガラス組成物からなる。
【００９６】
図１には、このような適用のための特殊な使用が示されている。これらの適用の場合、適切なガラスからなる個々の小型化された蛍光管１１０が、互いに平行に用いられ、複数の窪み１５０を有するプレート１３０に設けられている。これらの窪みは、放射される光を、本発明に係わるディスプレーに反射する。反射型のプレート１３０の上方には、反射層１６０が被覆されている。この反射層は、蛍光管１１０からプレート１３０の方向に放射された光を、一種の反射器として、均等に散乱させ、従って、ディスプレーの均等な照明をもたらす。この装置が、例えばテレビ受像機の場合のように、かなり大きなディスプレーのために用いられることが好ましい。
【００９７】
図２の態様では、蛍光管２１０が外側でディスプレー２０２に取着され得る。その場合、光は、光ガイドとして用いられる光ガイド型のプレート２５０、いわゆるＬＧＰ（ライト・ガイド・プレート）によって、ディスプレーの上面に均等に分散される（auskoppeln）。
【００９８】
更に、発光型のユニット３１０が、構造化されたディスク３１５に直に位置している、このようなバックライト装置を使用することも可能である。このことは図３に示されている。この場合、構造は、所定の幅（Ｗｒｉｂ）を有する平行な複数の隆起、いわゆるバリヤ３８０によって、ディスクに、所定の深さおよび所定の幅（ｄｃｈａｎｎｅｌおよびＷｃｈａｎｎｅｌ）を有するチャネルが発生され、これらのチャネルに放電蛍光材料３５０があるように、なっている。この場合、チャネルは燐光層３７０を有するディスクと共に、複数の放射中空空間３６０を形成する。図３に示したバックライト装置は、電極を有しないガス放電ランプである。すなわち、ブッシングはなくて、外部電極３３０ａ，３３０ｂのみがある。図３に示したカバーディスク４１０は、システムの構造に従って、不透明なディフューザ・ディスクまたは透明なディスクであってもよい。電極を有しない、図３に示したランプ装置は、いわゆるＥＥＦＬ（エクスターナル・エレクトロード・フルオロスセント・ランプ）装置である。前記の装置は大きな平らなバックライトを形成するので、フラット・バックライトとも呼ばれる。
【００９９】
図４は、外部電極を有する発光手段、例えばＥＥＦＬを具備する、本発明に係わるディスプレーの略図を示す。上側および下側に例えば各々のガラスカバーを有する、ディスプレー、例えばＬＣＤディスプレー１が示されている。更に、複数の偏光子２を有する液晶層が示されている。図４では、中空形体に複数の蛍光ガス放電ランプ３が設けられており、このランプは、特殊ガラス６によって囲まれている丸い管である。当然ながら、他の横断面も用いられることができる。ディスプレーの下面５を介して、熱が放出される。配光ユニットは参照符号４を有する。
【０１００】
図５は発光手段の典型的な横断面の略図を示す。例えば、丸い、卵形の、丸形の、または矩形の横断面を有する形状が示されている。
【０１０１】
図６では、概略的な形で、ランプの、特にＥＥＦＬガラス管の一部が示されている。このガラス管には、以下の例で測定が実行され、測定結果が表９に纏められた。図６は、概略的な形で、ガラス管１０００の端部を示す。ガラス管１０００は厚さｄのガラスを有し、ガラス管の直径は２ｒである。電極は参照符号１０１０を有し、長さｌに亘って、管１０００の外面に沿って延びている。
【０１０２】
図７には、図６に示すランプ構造体の電気的な等価回路図（ＲＣ部材）が示されている。
【０１０３】
ＥＥＦＬガラス管のコンタクトは、ここでは、シリンダによって形成される。このシリンダは、半径ｒ（典型的には０．３ｍｍ＜ｒ＜１０ｍｍ）と、ガラス管の厚みｄ（０．１ｍｍ＜ｄ＜０．５ｍｍの大きさにある）と、全コンタクトの高さｌ（０．５ｃｍ＜ｌ＜５ｃｍの大きさにある）とを有する。この場合、全容量は、半径ｒおよび高さｌを有するシリンダ状のコンデンサと共に、厚さｄおよび半径ｒの平板コンデンサによって、近づけられる。このジオメトリは図７に示されている。このジオメトリの全幾何容量は以下の通りである。
【数１】
2006269428.tif 000004
【０１０４】
但し、最後の係数Ｇはジオメトリの効果のみを有し、ε０＝（μ０ｃ２）−１＝８．８５４１８７１０−１２ＡｓＶ−１ｍ−１は影響係数であり、ε’は誘電率の実数部分である。このようなコンデンサの、周波数に依存する仮想インピーダンスは、
【数２】
2006269428.tif 000005
【０１０５】
によって与えられている。但し、ω＝２πｖは角周波数を表わし、ｉ＝√−１である。誘電媒体がガラスによって形成されるので、ガラスの抵抗損は、放電ランプ全体の損失にとっての主要な原因である。コンタクト領域の全抵抗は
【数３】
2006269428.tif 000006
【０１０６】
である。但し、ε”は、一般的には周波数に依存する、誘電関数の虚数部分である。電圧がコンタクト領域で印加されるとき、電気抵抗は、図７に示すように、コンデンサに平行に設けられている。このことは、以下のように、インピーダンスＺをもたらす。
【数４】
2006269428.tif 000007
【０１０７】
このようなＲＣ部材のすべての電気損（但し、オーム抵抗Ｒは、使用する周波数の場合、コンデンサのリアクタンスよりも遥かに大きい。Ｒ＞＞｜Ｘｃ｜）は、以下のような結果になる。
【０１０８】
全電流ｌｔｏｔは、主として、放電ランプによって定められる。コンタクトキャップの傍で低下する電圧は、キャパシタンスによって以下のように導き出される。
【数５】
2006269428.tif 000008
【０１０９】
抵抗の中を通る電流の一部は、
【数６】
2006269428.tif 000009
【０１１０】
によって定められている。
【０１１１】
このようなコンタクトのすべての誘電損失は以下の通りである。
【数７】
2006269428.tif 000010
【０１１２】
ＥＥＦＬランプがこのような２つのコンタクトを有するので、結果に係数２が掛けられ、幾何学的係数が挿入される。誘電関数の一般的に力学的な特質という理由から、ε’（ω）およびε”（ω）が書き込まれる。
【数８】
2006269428.tif 000011
【０１１３】
このことは、誘電正接に関する式ｔａｎδ＝ε”／ε’を用いて、
【数９】
2006269428.tif 000012
【０１１４】
をもたらす。
【０１１５】
この場合、誘電損失が、キャップの幾何学的寸法形状に関係なく、材料に従う大きさｔａｎδ（ω）／ε’（ω）に比例している、という重要な結果が得られる。
【数１０】
2006269428.tif 000013
【０１１６】
抵抗およびコンデンサを通る電流を用いての正確な計算が、以下の結果をもたらすことが書き留められねばならない。
【数１１】
2006269428.tif 000014
【０１１７】
ｔａｎδが、大方のガラスでは、１０−４のオーダーにあるので、分母のｔａｎ２δ（ω）が、大抵のガラスでは、実際に無視され得る。
【０１１８】
以下、本発明の例を説明する。これらの例は本発明に係わる教示を明示するが、発明を限定することは意図されない。
【０１１９】
以下、外部電極を有する発光手段のガラス本体のためのガラス組成物を示し、夫々、商ｔａｎδ／ＤＺを示す。ＤＺは誘電率である。本発明に係わるすべてのガラス組成物の商は、ｔａｎδが１０−４の単位で示されているとき、５を著しく下回り、ｔａｎδが絶対単位で示されているとき、５×１０−４を著しく下回るので、定められた要求を満たす。
【表１】
2006269428.tif 000015
【表２】
2006269428.tif 000016
【０１２０】
以下、本発明に関する他のガラス組成物および例を記載する。
【０１２１】
以下の表３〜８には、他のガラス組成物が示されている。表３〜７には、本発明に係わるガラスが示されており、表８には比較例が挙げられている。本発明に係わるガラスがアルカリを有しないことが好ましい。
【０１２２】
表９．１および９．２には、表３および４の例１５，１６および１７ならびに表８の比較例のガラス組成物に関して、ＥＥＦＬランプの誘電損失が示されている。
【０１２３】
２５℃，１５０℃および２５０℃の温度ならびに１０ｋＨｚ，３５ｋＨｚおよび７５ｋＨｚの励起周波数に関する誘電損失ｔａｎδ／ε’が詳細に記載された。ランプの電力損失は商ｔａｎδ／ε’に比例している。ＥＥＦＬランプの誘電損失は、図６および７との関連で前述したように、ランプの両端にはシリンダ状のコンデンサが設けられているという仮定の下で、導き出された。
【０１２４】
更に、表９には、測定の際に用いられた個々のパラメータ、例えば、ランプの管の半径、ランプのガラスの厚さ、コンタクトの長さ、幾何学的係数および係数（Vorfaktor）等がリストアップされている。
【０１２５】
ｔａｎδが１０−４の単位で示されているとき、本発明に係わるガラス組成物の商に関する数値はすべて上限５よりも下にあり、ｔａｎδが絶対単位で示されているとき、上限５×１０−４よりも下にあり、従って、商が臨界上限を上回る比較例よりも著しく少ない誘電損失を示す。
【０１２６】
従って、測定は、損失角ｔａｎδおよび比誘電率の個別の数値（Einzelwerte）が、別々にできる限り低く調整することが重要ではないことを裏付ける。２つの値は互いに関連されねばならない。驚くべきことには、所定の値に基づいて、２つのパラメータから算出される商が、ガラス材料の特性の調整を行なうために用いる臨界値を表わすのであって、ｔａｎδのみまたはε’のみを表わさないことが裏付けられた。従って、本発明により、外部電極を有する発光手段の全電力損失が、適切に、ガラスの特性によって減じられることができる。
【表３】
2006269428.tif 000017
【表４】
2006269428.tif 000018
【表５】
2006269428.tif 000019
【表６】
2006269428.tif 000020
【表７】
2006269428.tif 000021
【表８】
2006269428.tif 000022
【０１２７】
以下の表９．１は、算出された商ｔａｎδ／ε’（測定された値ｔａｎδおよびε’から計算される）を示す。
【表９．１】
2006269428.tif 000023
表９．１のすべての値に該当する数の例：
ｔａｎδ／ε’（但し１０−４のオーダーのｔａｎδ）＝６．９（２５℃の場合）、あるいは、ｔａｎδが絶対値であって、ｔａｎδ／ε’＝０．０００６９。
【０１２８】
上の表９．１からは、本発明に係わるガラスが、２５０℃の際に、比較例よりも２０倍を上回って少ない商を示すことが、直接分かる。
【０１２９】
これらの商を前提として、発光手段に関する各々の電力損失が、以下に挙げたパラメータで計算された。
【化３】
2006269428.tif 000024
【０１３０】
この場合、
【数１２】
2006269428.tif 000025
【０１３１】
が成り立つ。
【０１３２】
但し、
ｌ（単位ｍＡ）                                        ７
管の半径                  ｒ（ｍｍ）                  ２
ガラスの厚さ              ｄ（ｍｍ）              ０．３
コンタクトの長さ（ｍｍ）  ｌ（ｍｍ）                １８
周波数（ｋＨｚ）                                    １０
周波数（ｋＨｚ）                                    ３５
周波数（ｋＨｚ）                                    ７０
幾何学係数              Ｇ（１／ｍ）                １．１７
係数２／（２π）＊Ｇ＊｜＊｜／ｅ０（Ｊ）    ２０６９７４０．５２
正確な計算は、前に由来される式（１１）によってなされる。但し、Ｇは上記式（１２）の代わりをすることができる。その場合、
【化４】
2006269428.tif 000026
【０１３３】
が成り立つ。但し、
π＝３．１４１５９２６５４
ε０＝８．８５４２  １０−１２Ａｓ／（Ｖｍ）。
【０１３４】
前記パラメータによって、異なった周波数１０Ｈｚ，３５Ｈｚおよび７０Ｈｚに関する以下の表９．２に纏められた電力損失が生じる。
【表９．２】
2006269428.tif 000027
１０Ｈｚ，３５Ｈｚおよび７０Ｈｚの、用いられた周波数が選択された。何故ならば、重要なランプ、特に、外部電極を有する特にＥＥＦＬが、通常は、約７０ｋＨｚの周波数で作動されるからである。このことは、既に引用された文献（Cho G.他、J.Phys. D:Appl. Phys.第３７巻（２００４）、２８６３〜２８６７頁およびCho T.S.他、Jpn. J. Appl. Phys.第４１巻（２００２）、７５１８〜７５２１頁）からも明らかになる。すなわち、本発明に係わるガラスを有するランプは、作動条件下でテストされた。
【０１３５】
測定の際に、５００Ｖ〜６ｋＶ、特に２ｋＶ、好ましくは１ｋＶの範囲の電圧が印加され、中間値の間で、例えば、＋２ｋＶと−２ｋＶとの間で往復式に接続された。この交流電圧は、例えば正弦形、鋸歯形、三角形または矩形であってよい。他の形状も同様に可能である。
【０１３６】
図８には、＋２ｋＶと−２ｋＶの中間値を有する正弦形のおよび矩形の電圧が例示されている。現存の線間電圧から高電圧を発生させるために、この場合では、インバータが用いられた。このインバータは、５００Ｖ〜６ｋＶの間の範囲にある電圧を、時の周期的な経過で用いる電子部材である。このインバータはランプの手前で電気的に接続される。
【０１３７】
表９．１からは、本発明に係わるディスプレーで用いられるガラスが、比較例のガラスよりも最大３６倍少ない電力損失を示すことが見て取れる。かくて、これらのガラス組成物が、実際に、極めて僅かな誘電損失を示し、従ってまた、ガラス内に、比較のガラスよりも遥かに少ない熱の発生があり、このことから、発光装置のより良好な効率従ってまたより長い寿命が結果として生じることが裏付けられる。
【０１３８】
ＥＥＦＬの他の問題は、電圧が高いときの絶縁破壊を意味するいわゆるピンホール・バーニングである。このような絶縁破壊が発生するとき、このことによって、ガラスの漏れが引き起こされる。このことは、Cho他の上記文献に詳述されている。驚くべきことには、用いられたガラス組成物、好ましくは、表に挙げられたガラス組成物、特に、アルカリを含まないガラスである、例１５，１６および１７のガラス組成物が、ピンホール・バーニングを全然示さないことが明らかになった。望ましくない絶縁破壊は、最大６ｋＶの電圧に関しても、検査したガラスで生じなかった。このことは、特にＥＥＦｌランプの場合、ランプの分野での使用のための適合性を裏付ける。
【０１３９】
従って、本発明に基づいて、背面照明付きディスプレーが記載される。発光手段のガラス中空体はガラス組成物を含む。このガラス組成物では、損失角ｔａｎδおよび比誘電率ε’から算出される商の調整によって、ガラス特性に適切に影響を及ぼすことができる。商に関して５×１０−４の本発明に係わる上限を注意することによって、まず、本発明の教示によって、ガラス組成物の全電力損失を最小程度に減じ、従ってまた外部電極を有する発光手段において、最適な効率を保つことが可能になる。
【図面の簡単な説明】
【０１４０】
【図１】小型化されたバックライト装置を有する本発明に係わるディスプレーの略図を示す。
【図２】外部電極を持ったバックライト装置を有する本発明に係わるディスプレーの略図を示す。
【図３】側方に取着された蛍光発光体を有する本発明に係わるディスプレーの略図を示す。
【図４】ＥＥＦＬランプを有する本発明に係わるディスプレーの略図を示す。
【図５】本発明に基づいて用いられる発光手段の典型的な横断面領域の略図を示す。
【図６】以下の例における測定のために基礎にされたランプ構造体の略図を示す。
【図７】図４に示したランプの例の電気的等価回路図（ＲＣ部材）を示す。
【図８】正弦形のおよび矩形の周期的な電圧の例を示す。
【符号の説明】
【０１４１】
１…ＬＣＤディスプレー
２…偏光子
３…蛍光ガス放電ランプ
４…配光ユニット
５…ディスプレーの下面
６…特殊ガラス
３１０…発光ユニット
３１５…構造化されたディスク
３３０ａ…外部電極
３３０ｂ…外部電極
３５０…放電蛍光材料
３６０…放射中空空間
【図１】
2006269428.tif 000029
【図２】
2006269428.tif 000030
【図３】
2006269428.tif 000031
【図４】
2006269428.tif 000032
【図５】
2006269428.tif 000033
【図６】
2006269428.tif 000034
【図７】
2006269428.tif 000035
【図８】
2006269428.tif 000036